(57)【特許請求の範囲】
【請求項１】
支持体上に感光層を有する電子写真感光体において、該感光層が、電荷輸送層と電荷発生層とを含み、
該電荷発生層が、下記式（２）で示されるジスアゾ顔料及びヒドロキシガリウムフタロシアニンを混合状態で含有することを特徴とする電子写真感光体。
【化１】
0004194184.tif 000021
（式（２）中、Ａ３及びＡ４は下記式（３）で示されるカプラー残基を示す：
【化２】
0004194184.tif 000022
（式（３）中、Ｘ１は式中のベンゼン環と縮合して置換基を有してもよい芳香族炭化水素環または置換基を有してもよい複素環を示し、Ｒ１及びＲ２は同一でも異なってもよく、水素原子、置換基を有してもよいアルキル基、置換基を有してもよいアリール基、置換基を有してもよいアラルキル基または置換基を有してもよい複素環基を示し、Ｒ１及びＲ２は結合して式中の窒素原子とともに現状アミノ基を形成してもよく、Ｚは酸素原子または硫黄原子を示し、ｐは０または１を示す。））。
【請求項２】
前記式（２）で示されるジスアゾ顔料が下記式で示される請求項１記載の電子写真感光体。
【化３】
0004194184.tif 000023
【請求項３】
請求項１乃至２のいずれかに記載の電子写真感光体、及び帯電手段、現像手段及びクリーニング手段からなる群より選択される少なくともひとつの手段を一体に支持し、電子写真装置本体に着脱自在であることを特徴とするプロセスカートリッジ。
【請求項４】
請求項１乃至２のいずれかに記載の電子写真感光体、帯電手段、露光手段、現像手段及び転写手段を有することを特徴とする電子写真装置。
【発明の詳細な説明】
【０００１】
【発明の属する技術分野】
本発明は、電子写真感光体に関し、詳しくは特定の化合物を含有する感光層を有する電子写真感光体に関する。また、本発明は、該電子写真感光体を備えたプロセスカートリッジ及び電子写真装置に関する。
【０００２】
【従来の技術】
有機光導電体を用いた電子写真感光体は、電荷輸送材料を含有する電荷輸送層と電荷発生材料を含有する電荷発生層を積層した機能分離型電子写真感光体の開発により、感度及び耐久性において著しい改善がなされ実用化されるようになってきた。
【０００３】
一方、近年、複写機にレーザー光による書き込み機能を持たせる等の目的で、可視域から赤外波長域までの幅広い分光感度を有する感光体の開発が盛んである。こうした目的を達成する方法として、可視光域に感度を有する電荷発生材料と赤外域に感度を有する電荷発生材料を混合あるいは積層した電荷発生層を用いる方法が知られている。
【０００４】
また、端末用プリンターとして電子写真技術を応用したプリンターが広く普及している。これらは主としてレーザー光を光源とするレーザビームプリンターであり、その光源としてはコスト、装置の大きさ等の点から半導体レーザーが用いられる。現在、主として用いられている半導体レーザーは、その発振波長が７９０〜８２０ｎｍと長波長であるため、これら長波長の光に十分な感度を有する電子写真感光体の開発が進められており、感度及び耐久性の改良のために電荷発生材料を混合あるいは積層した電荷発生層を用いる方法が知られている。
【０００５】
アゾ顔料とフタロシアニン化合物との組み合わせとしては、特願平７−１７５２４１号公報に特定のアゾ顔料とオキシチタニウムフタロシアニンを用いた感光体が、特開平７−１２８８８８号公報に特定のアゾ顔料とガリウムフタロシアニンを用いた感光体が開示されている。
【０００６】
【発明が解決しようとする課題】
しかしながら、これらの感光体においては、各々の電荷発生材料の特性が十分に発揮されなかったり、特に混合して使用した場合、メモリー特性の悪化に伴い耐久時の電位変動が大きくなるという欠点を有しており、ガリウムフタロシアニン化合物を用いた場合は、帯電能が悪く、ポチやかぶりによる画像劣化が見られた。また、可視域及び赤外域の感度自体も十分なものとは言えなかった。
【０００７】
本発明の目的は、上記従来の欠点を改善し、高感度、高画質で耐久使用時の電位変動の少ない電子写真感光体を提供することにある。
【０００８】
また、本発明の目的は、該電子写真感光体を用いたプロセスカートリッジ及び電子写真装置を提供することにある。
【０００９】
【課題を解決するための手段】
即ち、本発明は、支持体上に感光層を有する電子写真感光体において、該感光層が、電荷輸送層と電荷発生層とを含み、該電荷発生層が、下記式（２）で示されるジスアゾ顔料及びヒドロキシガリウムフタロシアニンを混合状態で含有することを特徴とする電子写真感光体である。
【００１０】
【化４】
0004194184.tif 000002
上記式（２）中、Ａ３及びＡ４は、下記式（３）で示されるカプラー残基を示す。
【化５】
0004194184.tif 000003
（式（３）中、Ｘ１は式中のベンゼン環と縮合して置換基を有してもよい芳香族炭化水素環または置換基を有してもよい複素環を示し、Ｒ１及びＲ２は同一でも異なってもよく、水素原子、置換基を有してもよいアルキル基、置換基を有してもよいアリール基、置換基を有してもよいアラルキル基または置換基を有してもよい複素環基を示し、Ｒ１及びＲ２は結合して式中の窒素原子とともに現状アミノ基を形成してもよく、Ｚは酸素原子または硫黄原子を示し、ｐは０または１を示す。）。
【００１１】
また本発明は、上記電子写真感光体、及び帯電手段、現像手段及びクリーニング手段からなる群より選ばれる少なくとも一つの手段を一体に支持し、電子写真装置本体に着脱自在であることを特徴とするプロセスカートリッジである。
【００１２】
また、本発明は、上記電子写真感光体、帯電手段、露光手段、現像手段及び転写手段を有することを特徴とする電子写真装置である。
【００１３】
【発明の実施の形態】
式（２）中、Ａ３〜Ａ４は、下記式（３）で示されるカプラー残基である。
【００１４】
式（３）
【化６】
0004194184.tif 000004
【００１５】
式（３）中、Ｘ１は式中のベンゼン環と縮合して置換基を有してもよいナフタレン環、アントラセン環、カルバゾール環、ベンズカルバゾール環及びジベンゾフラン環等の芳香族炭化水素環または複素環を形成するのに必要な残基を示す。
【００１６】
式（３）中、Ｒ１〜Ｒ２は水素原子、置換基を有してもよいアルキル基、置換基を有してもよいアリール基、置換基を有してもよいアラルキル基または置換基を有してもよい複素環基を示し、Ｒ１とＲ２は結合することによって式中の窒素原子とともに環状アミノ基を形成してもよい。
【００１９】
上記アルキル基としてはメチル、エチル及びプロピル等の基、アリール基としてはフェニル、ナフチル及びアンスリル等の基、アラルキル基としてはベンジル及びフェネチル等の基、複素環基としてはピリジル、チエニル、チアゾリル、カルバゾリル、ベンゾイミダゾリル及びベンゾチアゾリル等の基が挙げられ、環状アミノ基としてはピロール、ピロリン、ピロリジン、ピロリドン、インドール、インドリン、カルバゾール、イミダゾール、ピラゾール、ピラゾリン、オキサジン及びフェノキサジン等の基が挙げられる。
【００２０】
また、これらの基が有してもよい置換基としては、メチル、エチル、プロピル及びブチル等のアルキル基、メトキシ、エトキシ及びプロポキシ等のアルコキシ基、フッ素原子、塩素原子及び臭素原子等のハロゲン原子、ジメチルアミノ及びジエチルアミノ等のジアルキルアミノ基、フェニルカルバモイル基、ニトロ基、シアノ基及びトリフルオロメチル等のハロメチル基等が挙げられる。
【００２１】
式（３）中、Ｚは酸素原子または硫黄原子を示し、ｐは０または１を示す。
【００２２】
なお、上記式（３）で示されるカプラー残基が感度の点で特に好ましい。
【００２３】
以下に式（２）で示されるジスアゾ顔料の好ましい例を列挙するが、本発明はこれらに限定されるものではない。
【００２９】
【外１５】
0004194184.tif 000005
【００３０】
【外１６】
0004194184.tif 000006
【００３１】
【外１７】
0004194184.tif 000007
【００３２】
【外１８】
0004194184.tif 000008
【００３３】
【外７】
0004194184.tif 000009
これらの中では、特に例示顔料（２）−１５のジスアゾ顔料が好ましい。
【００３４】
式（２）で示されるジスアゾ顔料は、相当するジアミンを常法によりテトラゾ化し、アルカリの存在下、カプラーと水系でカップリングするか、または前記ジアミンのテトラゾニウム塩をホウフッ化塩あるいは塩化亜鉛複塩等の形で一旦単離した後、適当な溶剤、例えばＮ，Ｎ−ジメチルホルムアミド及びジメチルスルホキシド等の溶剤中で酢酸ソーダ、トリエチルアミン及びＮ−メチルモルホリン等の塩基の存在下、前記カプラーとカップリングすることにより容易に合成できる。
【００３５】
本発明において用いられるヒドロキシガリウムフタロシアニン（以下、ＨＯＧａＰｃと称す）は下記式で示される。
【００３６】
【外２０】
0004194184.tif 000010
（式中、Ｘ1 、Ｘ2 、Ｘ3 及びＸ4 は、Ｃ１またはＢｒを示し、ｎ、ｍ、ｋ及びｊは０〜４の整数で示す。）
【００３７】
ＨＯＧａＰｃには、様々な結晶形を有するものがあるが、本発明においては、いかなる結晶形のＨＯＧａＰｃも使用できる。中でもＣｕＫα特性のＸ線回折におけるブラック角（２θ）の７．４°±０．２°及び２８．２°±０．２°に強いピークを有する結晶のＨＯＧａＰｃ（図１。特開平５−２６３００７号公報等）が高感度で、かつ本発明が有効に作用するため特に好ましい。
【００３８】
本発明において、ＨＯＧａＰｃと前記特定のジスアゾ顔料の含有量の比（重量比）は、ＨＯＧａＰｃ／ジスアゾ顔料で２０／１〜１／２０であることが好ましく、特には１０／１〜１／５であることが好ましい。
【００３９】
本発明の感光層の構成としては、電荷発生材料を含有する電荷発生層と電荷輸送材料を含有する電荷輸送層を有する積層型、あるいは電荷発生材料と電荷輸送材料の両方を含有する単層型が挙げられる。これらのうちでは積層型の方が好ましく、更に積層型の場合、積層の順序が２通りあるが、そのうち、支持体側から電荷発生層及び電荷輸送層の順で積層する構成が電子写真特性の点で好ましい。
【００４０】
電荷発生層は電荷発生材料としてのＨＯＧａＰｃ及び式（２）で示されるジスアゾ顔料及び結着樹脂を含有する。電荷発生材料を混合する場合は、各材料を上記範囲の比率で適当な結着樹脂と溶剤に分散するか、あるいは個々に分散した液を所定の比率になるように混合する。個々に分散する場合、結着樹脂や溶剤はそれぞれ異なっても差し支えない。積層する場合は個々に分散した液を、含まれる材料の量が所定の比率になるように各々塗布する。
【００４１】
用いられる結着樹脂としては、ポリエステル、アクリル樹脂、ポリビニルカルバゾール、フェノキシ樹脂、ポリカーボネート、ポリビニルブチラール、ポリビニルベンザール、ポリスチレン、ポリビニルアセテート、ポリスルホン、ポリアリレート及び塩化ビニリデン・アクリロニトリル共重合体等が挙げられる。
【００４２】
電荷輸送層は、主として電荷輸送材料と結着樹脂とを溶剤中に溶解させた塗料を塗布し、乾燥することによって形成する。用いられる電荷輸送材料としては、各種のトリアリールアミン系化合物、ヒドラゾン系化合物、スチルベンゼン系化合物、ピラゾリン系化合物、オキサゾール系化合物、チアゾール系化合物、トリアリルメタン系化合物等が挙げられる。結着樹脂としては電荷発生層と同様の樹脂を用いることができる。
【００４３】
感光層が単層型の場合、上記電荷発生材料、電荷輸送材料及び結着樹脂を含有する溶液を塗布し、乾燥することによって形成することができる。
【００４４】
支持体は導電性を有するものであればよく、アルミニウム及びステンレス等の金属あるいは導電層を設けた金属、プラスチック及び紙等が挙げられ、形状としては円筒状またはフィルム状等が挙げられる。
【００４５】
また、支持体と感光層との間に、バリヤー機能と接着機能を持つ下引き層を設けることもできる。下引き層の材料としては、ポリビニルアルコール、ポリエチレンオキシド、エチルセルロース、メチルセルロール、カゼイン、ポリアミド、にかわ及びゼラチン等が挙げられる。これらは、適当な溶剤に溶解して支持体上に塗布される。
【００４６】
更に、支持体と下引き層との間に、支持体のむらや欠陥の被覆及び画像入力がレーザー光の場合には散乱による干渉縞防止を目的とした導電層を設けることが好適である。これはカーボンブラック、金属粒子及び金属酸化物等の導電性粉体を結着樹脂中に分散して形成することができる。導電層の膜厚は５〜４０μｍであることが好ましく、特には１０〜３０μｍであることが好ましい。
【００４７】
これらの層の塗布方法としては、浸漬コーティング法、スプレーコーティング法、スピンナーティング法、ビードコーティング法、ブレードコーティング法及びビームコーティング法等の方法を用いることができる。
【００４８】
本発明の電子写真感光体は、電子写真複写機に利用するのみならず、レーザービームプリンター、ＣＲＴプリンター、ＬＥＤプリンター、液晶プリンター及びレーザー製版等電子写真応用分野にも広く利用することができる。
【００４９】
次に、本発明のプロセスカートリッジ並びに電子写真装置について説明する。図５に本発明の電子写真感光体を有するプロセスカートリッジを有する電子写真装置の概略構成を示す。
【００５０】
図において、１はドラム状の本発明の電子写真感光体であり、軸２を中心に矢印方向に所定の周速度で回転駆動される。感光体１は回転過程において、一次帯電手段３によりその周面に正または負の所定電位の均一帯電を受け、次いで、スリット露光やレーザービーム走査露光等の露光手段（不図示）からの露光光４を受ける。こうして感光体１の周面に静電潜像が順次形成されていく。
【００５１】
形成された静電潜像は、次いで現像手段５によりトナー現像され、現像されたトナー現像像は、不図示の給紙部から感光体１と転写手段６との間に感光体１の回転と同期取りされて給送された転写材７に、転写主段６により順次転写されていく。像転写を受けた転写材７は感光体面から分離されて像定着主段８へ導入されて像定着を受けることにより複写物（コピー）として装置外へプリントアウトされる。
【００５２】
像転写後の感光体１の表面は、クリーニング手段９によって転写残りトナーの除去を受けて清浄面化され、更に前露光手段（不図示）からの前露光光１０により除電処理された後、繰り返し画像形成に使用される。なお、図のように一次帯電手段３が帯電ローラー等を用いた接触帯電手段である場合は、前露光は必ずしも必要ではない。
【００５３】
本発明においては、上述の感光体１、一次帯電手段３、現像手段５及びクリーニング手段９等の構成要素のうち、複数のものをプロセスカートリッジとして一体に支持して構成し、このプロセスカートリッジを複写機やレーザービームプリンター等の電子写真装置本体に対して着脱可能にしてもよい。例えば一次帯電手段３、現像手段５及びクリーニング手段９の少なくとも１つを感光体１と共に一体に支持してカートリッジ化し、装置本体のレール１２等の案内手段を用いて装置本体に着脱可能なプロセスカートリッジ１１とすることができる。
【００５４】
次に、本発明において用いるＨＯＧａＰｃの製造例を挙げる。
【００５５】
製造例１
ｏ−フタロジニトリル７３ｇ、三塩化ガリウム２５ｇ及びα−クロルナフタレン４００ｍｌを窒素雰囲気下、２００℃で４時間反応させた後、１３０℃で生成物をろ過した。得られた生成物をＮ，Ｎ−ジメチルホルムアミドを用いて１３０℃で１時間分散洗浄した後、ろ過し、メタノールで洗浄後乾燥し、クロロガリウムフタロシアニンを４５ｇを得た。この化合物の元素分析値を示す。
0004194184.tif 000011
【００５６】
ここで得られたクロロガリウムフタロシアニン１５ｇを１０℃の濃硫酸４５０ｇに溶解し、氷水２３００ｇ中に撹拌下に滴下して再析出させてろ過した。２％アンモニア水で分散洗浄後、イオン交換水で十分に水洗し、ろ別、乾燥して低結晶性のＨＯＧａＰｃを１３ｇ得た。
【００５７】
製造例２
製造例１で得られたＨＯＧａＰｃ１０ｇ及びＮ，Ｎ−ジメチルホルムアミド３００ｇを１ｍｍφのガラスビーズ４５０ｇと共に室温（２２℃）下、６時間ミリング処理した。この分散液から固形分を取り出し、メタノール、次いで水で十分に洗浄、乾燥してＨＯＧａＰｃを９．２ｇ得た。このＨＯＧａＰｃは、ＣｕＫα特性Ｘ線回折における回折角（２θ±０．２°）の７．４°及び２８．２°に強いピークを有していた（図１）。この化合物の元素分析値を示す。
0004194184.tif 000012
【００５８】
製造例３
製造例１で得られたＨＯＧａＰｃ１０ｇ及びテトラヒドロフラン３００ｇを１ｍｍφのガラスビーズ４５０ｇと共に室温（２２℃）下、２０時間ミリング処理した。この分散液により固形分を取り出し、メタノール、次いで水で十分に洗浄、乾燥してＨＯＧａＰｃを９．２ｇを得た。このＨＯＧａＰｃは、ＣｕＫα特性Ｘ線回折における回折角（２θ±０．２°）の７．４°及び２８．２°に強いピークを有していた（図２）。この化合物の元素分析値を示す。
0004194184.tif 000013
【００５９】
製造例４
製造例１で得られたＨＯＧａＰｃ１０ｇ及びＮ，Ｎ−ジメチルアニリン３００ｇを１ｍｍφのガラスビーズ４５０ｇと共に室温（２２℃）下、６時間ミリング処理した。この分散液から固形分を取り出し、メタノール、次いで水で十分に洗浄、乾燥してＨＯＧａＰｃを９．２ｇ得た。このＨＯＧａＰｃは、ＣｕＫα特性Ｘ線回折における回折角（２θ±０．２°）の７．６°、１６．４°、２５．０°及び２６．５°に強いピークを有していた（図３）。
【００６０】
製造例５
製造例１で得られたＨＯＧａＰｃ１０ｇ及びクロロホルム３００ｇを１ｍｍφのガラスビーズ４５０ｇと共に室温（２２℃）下、２４時間ミリング処理した。この分散液から固形分を取り出し、メタノール、次いで水で十分に洗浄、乾燥してＨＯＧａＰｃを９．２ｇ得た。このＨＯＧａＰｃは、ＣｕＫα特性Ｘ線回折における回折角（２θ±０．２°）の６．９°、１６．５°及び２６．７°に強いピークを有していた（図４）。
【００６１】
比較製造例１
特開昭６１−２３９２４８号公報（ＵＳＰ４，７２８，５９２）に開示されている製造例に従って、いわゆるα型といわれる結晶型のオキシチタニウムフタロシアニン（ＴｉＯＰｃ）を得た。
【００９１】
実施例２−１
１０％酸化アンチモンを含有する酸化スズで被覆した酸化チタン粉末５０部（重量部）、レゾール型フェノール樹脂２５部、メチルセロソルブ２０部、メタノール５部及びシリコーンオイル（ポリジメチルシロキサンポリオキシアルキレン共重合体、平均分子量３０００）０．００２部を１ｍｍφのガラスビーズを用いたサンドミルで２時間分散して導電性塗料を調整した。
【００９２】
アルミニウムシリンダー上に、上記塗料を浸漬塗布し、１４０℃で３０分間乾燥することによって、膜厚２０μｍの導電層を形成した。
【００９３】
この上に、６−６６−６１０−１２四元系ポリアミド共重合体５部をメタノール７０部とブタノール２５部の混合溶媒に溶解した溶液を浸漬塗布し、乾燥することによって、膜厚１μｍの下引き層を形成した。
【００９４】
次に、例示顔料（２）−１５のジスアゾ顔料０．９部とテトラヒドロフラン５０部を１ｍφのガラスビーズを用いたサンドミルで６時間分散した。この分散液に製造例２で得られたＨＯＧａＰｃ９．１部とポリビニルブチラール（商品名エスレックＢＸ−１、積水化学（株）製）７部をテトラヒドロフラン７０部に溶解した液を添加し、更に１時間分散した。これに１００部の酢酸ブチルを加えて、希釈した後液を回収して、これを下引き層上に浸漬塗布し、１００℃で１０分間乾燥することによって、膜厚０．２５μｍの電荷発生層を形成した。
【００９５】
次に、下記構造式で示される電荷輸送材料１０部
【００９６】
【外２７】
0004194184.tif 000014
とビスフェノールＺ型ポリカーボネート１０部をモノクロルベンゼン６０部に溶解した溶液を調製し、電荷発生層上に浸漬塗布し、１３０℃で１時間乾燥することによって、膜厚２２μｍの電荷輸送層を形成した。
【００９７】
作成した電子写真感光体をデジタル複写機（商品名ＧＰ−５５、キヤノン（株）製）の改造機に設置し、暗部電位が−７００Ｖになるように設定し、７８０ｎｍのレーザー光を照射して−７００Ｖの電位を−１５０Ｖまで下げるのに必要な光量を測定し感度とした。更に、２０μＪ／ｃｍ2 の光量を照射したときの電位を残留電位Ｖｒとして測定した。結果を示す。
感度：０．２３（μＪ／ｃｍ2 ）
残留電位Ｖｒ：−１５Ｖ
【００９８】
次に、湿度１０％温度１５℃、湿度５０％温度１８℃、湿度８０％温度３５℃の３環境において、初期の暗部電位を−７００Ｖ、明部電位を−１５０Ｖに設定し、連続３０００枚の通紙耐久試験を行って、耐久後の暗部電位及び明部電位を測定し、目視による画質評価を行ったところ、いずれの環境でも耐久後において初期と同等の良好な電位特性及び画像が得られた。
【００９９】
実施例２−２
ジスアゾ顔料とＨＯＧａＰｃの使用量をそれぞれ１．７部と８．３部にした他は、実施例２−１と同様にして電子写真感光体を作成した。
【０１００】
実施例２−３
ジスアゾ顔料とＨＯＧａＰｃの使用量をそれぞれ５部と５部にした他は、実施例２−１と同様にして電子写真感光体を作成した。
【０１０１】
実施例２−４
ジスアゾ顔料とＨＯＧａＰｃの使用量をそれぞれ８．３部と１．７部にした他は、実施例２−１と同様にして電子写真感光体を作成した。
【０１０２】
実施例２−５
製造例２で得られたＨＯＧａＰｃの代わりに製造例３で得られたＨＯＧａＰｃ結晶を用いた他は、実施例２−３と同様にして電子写真感光体を作成した。
【０１０３】
実施例２−６
製造例２で得られたＨＯＧａＰｃの代わりに製造例４で得られたＨＯＧａＰｃを用いた他は、実施例２−３と同様にして電子写真感光体を作成した。
【０１０４】
実施例２−７
製造例２で得られたＨＯＧａＰｃ結晶の代わりに製造例５で得られたＨＯＧａＰｃを用いた他は、実施例２−３と同様にして電子写真感光体を作成した。
【０１０５】
実施例２−８
例示顔料（２）−１５のジスアゾ顔料に代えて例示顔料（２）−２３のジスアゾ顔料を用い、また、電荷輸送材料として下記構造式で示されるスチリル化合物
【０１０６】
【外２８】
0004194184.tif 000015
を用いた他は、実施例２−３と同様にして電子写真感光体を作成した。
【０１０７】
実施例２−９
例示顔料（２）−１５のジスアゾ顔料に代えて例示顔料（２）−２のジスアゾ顔料を用い、また、電荷輸送材料として下記構造式で示されるベンジジン化合物
【０１０８】
【外２９】
0004194184.tif 000016
を用いた他は、実施例２−１と同様にして電子写真感光体を作成した。
【０１０９】
実施例２−１０
電荷輸送材料として下記構造式で示されるヒドラゾン化合物を用いた他は、実施例２−１と同様にして電子写真感光体を作成した。
【０１１０】
【外３０】
0004194184.tif 000017
【０１１１】
参考例１
実施例２−１と同様にして下引き層まで形成した。
【０１１２】
次いで、例示顔料（２）−２８のジスアゾ顔料８部をテトラヒドロフラン１００部に溶解したポリビニル−４−フルオロベンザール４部に加え、１ｍｍφのガラスビーズを用いたサンドミルで３０時間分散した。これに１００部の２−ブタノンを加えて希釈した後液を回収して、下引き層上に浸漬塗布し、乾燥することによって、電荷発生層を形成した。膜厚は、層中のジスアゾ顔料の含有量が１００ｍｇ／ｍ2 となるように調整した。
【０１１３】
次に、製造例２で得られたＨＯＧａＰｃ５部を４−メトキシ−４−メチル−２−ペンタノン２００部に溶解した実施例２−１で用いたポリビニルブチラール３部に加え、１ｍｍφのガラスビーズを用いたサンドミルで３時間分散した。これに２００部の酢酸エチルを加えて希釈した後液を回収して、上記ジスアゾ顔料含有電荷発生層上に浸漬塗布し、乾燥することによって、ＨＯＧａＰｃ含有電荷発生層を形成した。膜厚は層中のＨＯＧａＰｃの含有量が１５０ｍｇ／ｍ2 となるように調整した。
【０１１４】
更に実施例２−１と同様にして電荷輸送層を形成し、電子写真感光体を作成した。
【０１１５】
比較例２−１
製造例２で得られたＨＯＧａＰｃの代わりに比較製造例１で得られたＴｉＯＰｃを用いた他は、実施例２−３と同様にして電子写真感光体を作成した。
【０１１６】
比較例２−２
ジスアゾ顔料として下記構造式で示されるジスアゾ顔料
【０１１７】
【外３１】
0004194184.tif 000018
を用いた他は、実施例２−３と同様にして電子写真感光体を作成した。
【０１１８】
これらの電子写真感光体について、実施例２−１と同様にして感度及び残留電位Ｖｒを測定した。結果を表３に示す。
【０１１９】
【表３】
0004194184.tif 000019
【０１２０】
また、初期の暗部電位を−７００Ｖ、明部電位を−１５０Ｖに設定し、連続３０００枚の通紙耐久を行って、初期と３０００枚後の暗部電位と明部電位の変動量ΔＶｄ及びΔＶ１を測定した。変動量の正記号は電位の絶対値の増加を示し、負記号は電位の絶対値の減少を示す。更に、目視による黒ポチ及びかぶりの評価を耐久後に行った。結果を表４に示す。
【０１２１】
【表４】
0004194184.tif 000020
【０１２２】
以上の結果から明らかなように、本発明の電子写真感光体は残留電位が小さく黒ポチやかぶりといった画像欠陥が無く、高感度特性と繰り返し使用時の安定した電位特性を有していることが解る。
【０１２３】
【発明の効果】
以上のように、本発明によれば、複数種の電荷発生材料の弊害もなく、高感度、高画質で、耐久使用時の電位変動の少ない電子写真感光体、該電子写真感光体を有するプロセスカートリッジ及び電子写真装置を提供することができる。
【図面の簡単な説明】
【図１】製造例２で合成したヒドロキシガリウムフタロシアニンＣｕＫα特性Ｘ線回折図である。
【図２】製造例３で合成したヒドロキシガリウムフタロシアニンＣｕＫα特性Ｘ線回折図である。
【図３】製造例４で合成したヒドロキシガリウムフタロシアニンＣｕＫα特性Ｘ線回折図である。
【図４】製造例５で合成したヒドロキシガリウムフタロシアニンＣｕＫα特性Ｘ線回折図である。
【図５】本発明の電子写真感光体を有するプロセスカートリッジを有する電子写真装置の概略構成を示す図である。
【図１】
0004194184.tif 000024
【図２】
0004194184.tif 000025
【図３】
0004194184.tif 000026
【図４】
0004194184.tif 000027
【図５】
0004194184.tif 000028